(57)【特許請求の範囲】
【請求項１】
ポリプロピレン８０〜９５質量部とポリエチレン２０〜５質量部からなるポリオレフィン系樹脂混和物１００質量部に対して、レーザー回析・散乱法により求めた平均粒径（Ｄ５０）１．０μｍ以下のトリアジン系難燃剤１０〜５０質量部と水和金属化合物１０〜５０質量部の範囲でその総質量部が６０〜１００質量部となるように添加し、かつ、その比重を１．２以下としたことを特徴とするポリオレフィン系難燃性樹脂組成物。
【請求項２】
前記トリアジン系難燃剤がメラミンシアヌレートであることを特徴とする請求項１記載のポリオレフィン系難燃性樹脂組成物。
【請求項３】
前記水和金属化合物が水酸化マグネシウムであることを特徴とする請求項１又は２記載のポリオレフィン系難燃性樹脂組成物。
【請求項４】
前記ポリプロピレン８０〜９５質量部のうち、５〜３０質量部がＡＳＴＭ−Ｄ２２４０による測定の表面硬度が６０以下のアタックチックポリプロピレンであることを特徴とする請求項１、２又は３記載のポリオレフィン系難燃性樹脂組成物。
【請求項５】
前記ポリプロピレンが、融点１６０℃以上であることを特徴とする請求項１、２、３又は４記載のポリオレフィン系難燃性樹脂組成物。
【請求項６】
前記ポリエチレンが、低密度ポリエチレン又は直鎖状低密度ポリエチレンであることを特徴とする請求項１、２、３又は４記載のポリオレフィン系難燃性樹脂組成物。
【請求項７】
前記請求項１〜６のいずれかのポリオレフィン系難燃性樹脂組成物が導体上に被覆されてなることを特徴とする難燃性絶縁電線。
【請求項８】
前記請求項７記載の難燃性絶縁電線が組み付けられてなることを特徴とするワイヤーハーネス。
【発明の詳細な説明】
【技術分野】
【０００１】
本発明は、軽量で、耐熱性、耐温水性、難燃性、機械的特性などに優れたポリオレフィン系難燃性樹脂組成物、及びこれを用いた難燃性絶縁電線（ケーブルも含む）やワイヤーハーネスに関するものである。
【背景技術】
【０００２】
自動車（車両）には、電気機器間の接続にあたって、種々のワイヤーハーネスが用いられている。このワイヤーハーネスの場合、その使用箇所（部位）によっても異なるが、種々の特性が必要とされる。例えば、近年車両の燃費向上の点から軽量であることや、エンジンルーム回りやエンジンルーム内ほどではないが、車両側壁内などにおいて夏場の炎天下では相当な高温となるため、高温条件下に耐える耐熱性が必要とされることがある。また、着火の原因やワイヤーハーネス自体が延焼の原因とならない高い難燃性を有すること、着火や燃焼時、有毒ガスなどの発生がないこと、組付け時や配線時の曲げで曲げ部分が白くなる白化現象が生じ難いこと、配線後の引っ張りや擦れなど対して十分な耐磨耗性などの機械的強度を有することなども必要とされる。
【０００３】
このような自動車のワイヤーハーネスにおいて、従来最も一般的なものとしては、構成絶縁電線の絶縁体（被覆材料）としてポリ塩化ビニル（ＰＶＣ）を用いたものが多い。しかし、塩化ビニルの場合、高い難燃性が得られるものの、事故時の燃焼や廃車後の焼却処分時などの燃焼において、樹脂中の塩素元素（ハロゲン元素）に起因して有毒ガス（塩化水素ガス）が発生するという重大な欠点があった。
【０００４】
このため、構成絶縁電線の絶縁体のベース樹脂として、塩素元素などを含まないノンハロゲンタイプのものを用いたものが種々提案されている（特許文献１〜２）。例えば、これらのものとして、ポリエチレン（ＰＥ）、エチレン−酢酸ビニル共重合体（ＥＶＡ）、エチレン−エチルアクリレート共重合体（ＥＥＡ）、エチレン・プロピレン・ジェン共重合体（ＥＰＤＭ）、ポリプロピレン（ＰＰ）などの樹脂がよく使用されている。
【特許文献１】特開平１０−２９４０２１号公報
【特許文献２】特開２０００−０８６８５８号公報
【０００５】
しかし、これらの樹脂は、ポリ塩化ビニルに比べて易燃性で難燃性に劣るため、難燃剤を添加する必要がある。勿論、燃焼時の有毒ガスの発生防止を考慮すると、用いる難燃剤もノンハロゲン系のものであることが必要がある。このような難燃剤として、例えば水酸化マグネシウム、水酸化アルミニウムなどの水和金属化合物（金属水和物）を挙げることができ、近年はこれを単独で使用したり、必要により、他の難燃性、例えば酸化アンチモンやほう酸亜鉛、燐酸エステル系の難燃剤などと併用したりしている。
【発明の開示】
【発明が解決しようとする課題】
【０００６】
ところが、水和金属化合物の場合、所望の難燃性を確保するためには、ベース樹脂に対して相当な量の添加が必要となる。勿論、要求される難燃性が高いほど添加量を増やさなければならなくなる。水和金属化合物の添加量が多くなるはど、樹脂組成物による絶縁体の特性、例えば機械的強度などが低下するという問題が生じる。また、水和金属化合物自体の比重が大きいため、絶縁体部分の比重（例えば１．２以上）も大きくなり、ワイヤーハーネス自体の軽量化が困難となるなどの問題もある。
【０００７】
さらに、ポリエチレン、エチレン−酢酸ビニル共重合体、エチレン−エチルアクリレート共重合体、エチレン・プロピレン・ジェン共重合体などの樹脂では、ワイヤーハーネスの仕様によっては、耐熱性や耐磨耗性などの機械的強度などの点において、不十分であるなどの問題があった。
【０００８】
これに対して、ポリプロピレンは、比較的安価で、比重も小さく、耐熱性や機械的強度などの点において優れており、望ましい樹脂といえるものの、製造にあたって、難燃剤の良好な混合が難しいこと、曲げによる白化現象が生じ易いことなどの問題があった。
【０００９】
このような状況下で、本発明者等は、高い耐熱性要求（ＩＳＯ６７２２規格の８５℃又は１００℃の耐熱グレードなど）の自動車ワイヤーハーネスを得るにおいて、絶縁体のベース樹脂として、耐熱性や耐磨耗性などの特性に優れたポリプロピレンに採用し、これに適量のポリエチレンを添加することで、ポリプロピレン単独では困難である難燃剤のスムーズな混合を可能にした。また、この難燃剤の混合による難燃化にあっては、水和金属化合物とトリアジン系難燃剤を併用することにより、これらの難燃剤の単独使用による大量添加の弊害が除去でき、ポリプロピレン本来の特性が維持された優れた絶縁体が得られること、かつ、その比重が１．２以下に抑えらること、さらに、アタックチックポリプロピレンの併用により、白化現象の改善が図れることなどを見い出した。
【００１０】
そして、この観点に立って、本出願人は、軽量で、耐熱性、難燃性、機械的特性などに優れたポリオレフィン系難燃性樹脂組成物、及びこれを用いた難燃性絶縁電線やワイヤーハーネスを既に提案してある（特願２００６−１５９１８３号）。
【００１１】
その後、本発明者等が、得られた絶縁電線やワイヤーハーネスについて、さらに研究を進めたところ、電線被覆表面に、ミクロンレベルのクラック（傷）である、クレイズが見られることが分かった。即ち、電線被覆表面のＳＥＭ（電子顕微鏡）写真を撮ったところ、微細な穴状のクラックが点在していることが見られた。このレベルのクレイズレベルでは、電線やワイヤーハーネスに対する耐温水性の規格試験に対して十分合格できるものの、用途によっては、未だ改善すべき余地があるものと考えた。
【００１２】
そこで、本発明者等が、種々の検討や試験を行ったところ、水和金属化合物と併用して使用される、トリアジン系難燃剤にあって、上記既出願の条件を満たす範囲内において、その平均粒径（Ｄ５０）を特定の値以下とすれば、電線被覆表面におけるクレイズの発生が殆どなくなり、大幅に低減できることを見出した。つまり、トリアジン系難燃剤として、レーザー回析・散乱法により求めた平均粒径（Ｄ５０）１．０μｍ以下のものを使用すると、殆どクレイズの発生が起こらないとこが確認できた。勿論、クレイズの低減により、温水などの水の浸入が効果的に防止されるため、優れた耐温水性が得られることになる。なお、以下に記す平均粒径については、レーザー回析・散乱法により求めた値とする。つまり、これは対象材料（粒子）の集合体にレーザーを照射し、得られた散乱パターンを散乱理論（ミーの散乱理論）の散乱パターンと比較・演算して求めた値である。
【００１３】
例えば、トリアジン系難燃剤として、平均粒径（Ｄ５０）＝０．４５μｍのもの（例えば堺化学社製ＭＣ−５Ｆ）を使用した場合における電線被覆表面のＳＥＭ写真を示すと、図１の如くである。これに対して、平均粒径（Ｄ５０）＝１０．０μｍのもの（例えば日産化学工業社製ＭＣ８６０を分級（篩）処理して得たもの）での電線被覆表面のＳＥＭ写真を示すと、図２の如くである。
【００１４】
本発明は、上記新たな観点に立ってなされたものであり、軽量で、耐熱性、耐温水性、難燃性、機械的特性などに優れたポリオレフィン系難燃性樹脂組成物、及びこれを用いた難燃性絶縁電線やワイヤーハーネスを提供することができる。
【課題を解決するための手段】
【００１５】
請求項１記載の本発明は、ポリプロピレン８０〜９５質量部とポリエチレン２０〜５質量部からなるポリオレフィン系樹脂混和物１００質量部に対して、レーザー回析・散乱法により求めた平均粒径（Ｄ５０）１．０μｍ以下のトリアジン系難燃剤１０〜５０質量部と水和金属化合物１０〜５０質量部の範囲でその総質量部が６０〜１００質量部となるように添加し、かつ、その比重を１．２以下としたことを特徴とするポリオレフィン系難燃性樹脂組成物にある。
【００１６】
請求項２記載の本発明は、前記トリアジン系難燃剤がメラミンシアヌレートであることを特徴とする請求項１記載のポリオレフィン系難燃性樹脂組成物にある。
【００１７】
請求項３記載の本発明は、前記水和金属化合物が水酸化マグネシウムであることを特徴とする請求項１又は２記載のポリオレフィン系難燃性樹脂組成物にある。
【００１８】
請求項４記載の本発明は、前記ポリプロピレン８０〜９５質量部のうち、５〜３０質量部がＡＳＴＭ−Ｄ２２４０による測定の表面硬度が６０以下のアタックチックポリプロピレンであることを特徴とする請求項１、２又は３記載のポリオレフィン系難燃性樹脂組成物にある。
【００１９】
請求項５記載の本発明は、前記ポリプロピレンが、融点１６０℃以上であることを特徴とする請求項１、２、３又は４記載のポリオレフィン系難燃性樹脂組成物にある。
【００２０】
請求項６記載の本発明は、前記ポリエチレンが、低密度ポリエチレン又は直鎖状低密度ポリエチレンであることを特徴とする請求項１、２、３又は４記載のポリオレフィン系難燃性樹脂組成物にある。
【００２１】
請求項７記載の本発明は、前記請求項１〜６のいずれかのポリオレフィン系難燃性樹脂組成物が導体上に被覆されてなることを特徴とする難燃性絶縁電線にある。
【００２２】
請求項８記載の本発明は、前記請求項７記載の難燃性絶縁電線が組み付けられてなることを特徴とするワイヤーハーネスにある。
【発明の効果】
【００２３】
本発明のポリオレフィン系難燃性樹脂組成物によると、ポリプロピレンに対して適宜量のポリエチレンを添加してベース樹脂とするため、ポリプロピレン単独では困難な難燃剤の混合がスムーズに行える。また、難燃剤として、平均粒径（Ｄ５０）１．０μｍ以下のトリアジン系難燃剤と水和金属化合物を併用するものであるため、各難燃剤の上限添加量及び総添加量が少なくて済み、大量添加による弊害、例えば絶縁特性、引っ張りや擦れなどの機械的強度などの樹脂特性の低下が防止できる。かつまた、両難燃剤の併用添加により、その比重を１．２以下に抑えることができる。さらに、使用するトリアジン系難燃剤を平均粒径（Ｄ５０）１．０μｍ以下とすることにより、良好な耐温水性が得られる。
【００２４】
本発明の難燃性絶縁電線によると、上記したポリオレフィン系難燃性樹脂組成物を、導体上に絶縁体として被覆することにより、軽量で、耐熱性、耐温水性、難燃性、機械的特性などに優れた電線が得られる。
【００２５】
本発明のワイヤーハーネスによると、上記した難燃性絶縁電線を組み付けることにより、ハーネス全体の軽量化を図った優れたワイヤーハーネスが得られる。
【発明を実施するための最良の形態】
【００２６】
本発明のポリオレフィン系難燃性樹脂組成物におけるポリオレフィン系樹脂混和物の場合、ベース樹脂としてポリプロピレンを主成分とし、これに適量のポリエチレンを混合したものである。具体的には、ポリプロピレン８０〜９５質量部に対して、ポリエチレン２０〜５質量部混合して、全体が１００質量部となるようにする。
このポリエチレンの添加は、ポリプロピレンに対する難燃剤の混合を促進することを主目的とする。この混合（ブレンド）が促進されることにより、樹脂の特性の劣化が防げる。また、ポリプロピレン自体の硬さが緩和され、曲げ時の白化現象の改善効果も得られる。ここで、ポリエチレンの添加量を２０〜５質量部としたのは、２０質量部を超えると、ポリプロピレンの本来の特性（耐熱性や耐磨耗性などの機械的特性）が失われるようになり、また、５質量部未満では少な過ぎて上記各効果が得られないからである。
【００２７】
この使用できるポリプロピレンとしては、特に限定されず、ホモポリマー、又はエチレンと重合させたランダム共重合体、ブロック共重合体、さらには、これらの混合物を挙げることができる。実際の使用にあったは、例えば、ワイヤーハーネスの場合、要求される耐熱性仕様（ＩＳＯ６７２２規格の８５℃又は１００℃の耐熱グレード）などに合わせて適量選択すればよい。ワイヤーハーネスを、ＩＳＯ６７２２規格の８５℃又は１００℃の耐熱グレードに適合させるには、ポリプロピレンの単独使用や数種の混合使用にあっても、融点が１６０℃以上の特性のものを用いるものとする。
このようなものの市販品としては、例えばＢ７０１ＷＢ（プライムポリマー社製、ブロックＰＰ、融点１６３℃、ＭＦＲ０．５）、Ｅ１１１Ｇ（プライムポリマー社製、ホモＰＰ、融点１６０〜１６５℃、ＭＦＲ０．５１）などを挙げることができる。
【００２８】
ポリプロピレンを主成分とする樹脂組成物では、ワイヤーハーネス用の絶縁電線の絶縁体として被覆した場合、曲げ応力を加えたとき、曲げの曲率にもよるが、表面が白く変色する白化現象が生じることがある。この白化現象は、後述する試験データから明らかなように、上記ポリエチレンの添加（柔軟化効果）によりある程度改善される。また、今回のトリアジン系難燃剤の添加によってもその改善効果が得られる。しかし、より積極的な改善を図るには、特に小さい曲率の曲げでも白化現象が生じ難いようにするためには、好ましくは、ポリプロピレンの配合量（８０〜９５質量部）のうち、５〜３０質量部を、ＡＳＴＭ−Ｄ２２４０による測定の表面硬度が６０以下のアタックチックポリプロピレンとして置き換えるとよい。
【００２９】
この置き換え添加により、白化現象防止の効果が得られるのは、アタックチック型のものは特性的に柔らかく（表面硬度が６０以下）、ベースであるポリプロピレンの非晶部に相溶し、柔軟化するためと推測される。ここで、その配合量を、５〜３０質量部としたのは、５質量部未満では少な過ぎて白化現象の防止効果が殆ど得られず、逆に、３０質量部を超えるようになると、樹脂の機械的強度が低下するようになるからである。なお、アタックチックポリプロピレンは、メチル基がポリマーの主鎖に対して無秩序に配列されたポリプロピレンの立体特異性体で、通常油状のものであるが、本発明では、樹脂ペレット化したものを使用する。この樹脂ペレット化された市販品としては、例えばＴ３５２７（住友化学社製）、Ｔ１７１２（住友化学社製）などを挙げることができる。
【００３０】
本発明で用いるポリエチレンとしては、高密度ポリエチレン（ＨＤＰＥ）、中密度ポリエチレン（ＭＤＰＥ）、低密度ポリエチレン（ＬＤＰＥ）、直鎖状低密度ポリエチレン（ＬＬＤＰＥ）のいずれでもよく、これらの混合物であってもよい。しかし、難燃剤の混合促進効果からすると、結晶化度が低く、難燃剤の受容性が高いことにより、性状的に軟質である、ＬＤＰＥやＬＬＤＰＥの使用が望ましい。このようなものの市販品としては、例えばＣ１５０（宇部丸善ポリエチレン社製、ＬＤＰＥ）、２０１５Ｍ（プライムポリマー社製、ＬＬＤＰＥ）を挙げることができる。
【００３１】
本発明で添加する両難燃剤は、トリアジン系難燃剤と水和金属化合物（金属水和物）である。トリアジン系難燃剤としては、例えばメラミンシアヌレートなどを挙げることができる。そして、使用するものの平均粒径（Ｄ５０）１．０μｍ以下とする。
その理由は、上記した図１、図２のＳＥＭ写真や、後述する実施例、比較例から明らかなように、各材料の特定の配合組成条件下において、平均粒径の小さいものを用いると、電線被覆表面におけるクレイズの発生が大幅に低減できるからである。当然クレイズが少なくなれば、電線被覆表面、即ち成形品表面が温水などの水と接した条件下ても、水の浸入が困難となる。つまり、耐温水性の改善が図られる。
【００３２】
平均粒径の小さいものを使用することで、クレイズの発生が抑制される詳細な反応機構や作用などは今のところ不明であるが、クレイズの発生の起点となる界面の剥離が軽減されるためと推論される。  ここで、特に、その平均粒径（Ｄ５０）１．０μｍ以下としたのは、上記図１、図２のＳＥＭ写真や、後述する実施例、比較例から明らかなように、平均粒径がこの値を超えると、電線被覆表面にクレイズの発生が点在するようになって、耐温水性が低下するからである。
【００３３】
このような要求に答えるメラミンシアヌレートとしては、特に限定されないが、以下のものを用いることができる。例えば、平均粒径が公表されている市販品としては、（１）平均粒径（Ｄ５０）＝０．４５μｍの上記した堺化学社製ＭＣ−５Ｆ、（２）平均粒径（Ｄ５０）＝０．５５μｍの堺化学社製ＭＣ−５Ｓを挙げることができる。（３）平均粒径（Ｄ５０）＝１．０μｍのものとしては、上記堺化学社製ＭＣ−５Ｓに対して、分級処理を施して得たものを挙げることができる。また、後述する比較例で用いる、本発明の平均粒径範囲外のものとして、（４）平均粒径（Ｄ５０）＝３．０μｍのものとしては、上記した日産化学工業社製ＭＣ８６０に対して分級処理を施して得たもの、（５）平均粒径（Ｄ５０）＝１０．０μｍのものとしては、上記日産化学工業社製ＭＣ８６０に対して分級処理を施して得たものを挙げることができる。
【００３４】
このように使用される、トリアジン系難燃剤の場合、非表面処理品（表面処理の施されていないもの）でも特に問題はないが、高級脂肪酸やシランカップリング剤、ポリビニルアルコール、コロイダルシリカなどで表面処理した表面処理品を用いることもできる。この表面処理品によると、ベース樹脂に対する分散性や親和性を改善することができる。
【００３５】
また、水和金属化合物としては水酸化マグネシウム、水酸化アルミニウム、水酸化カルシウムなど挙げることができる。これらは１種又は２種以上を混合して用いることもできる。また、水和金属化合物の場合、シランカップリング剤、チタネートカップリング剤、高級脂肪酸などを用いて表面処理したものが、分散性、親和性の点で好ましい。この市販品には、例えばキスマ５Ａ（協和化学工業社製、ステアリン酸で表面処理されたもの）、キスマ５Ｐ（協和化学工業社製、シランカップリング剤で表面処理されたもの）、キスマ５（協和化学工業社製、表面無処理のもの）などがある。
【００３６】
このトリアジン系難燃剤の添加量を、上記ポリプロピレン（８０〜９５質量部）に対して１０〜５０質量部としたのは、１０質量部未満では両難燃性の良好な併用効果が得られず、また、５０質量部を超えると、樹脂の絶縁特性などの特性低下が起るようになるからである。水和金属化合物の添加量を、上記ポリプロピレン（８０〜９５質量部）に対して１０〜５０質量部としたのは、１０質量部未満では両難燃性の良好な併用効果が得られず、また、５０質量部を超えると、樹脂の絶縁特性や擦れ（スクレープ）などの機械的強度などの特性低下が起るようになるからである。
【００３７】
さらに、これらの両難燃剤の総質量部を６０〜１００質量部とする必要がある。その理由は、総質量部が６０質量部未満では両難燃性の併用効果による所望の難燃性が得られず、また、１００質量部を超えると、絶縁特性や機械的強度などの特性低下や樹脂組成物の比重が大きくなるという問題が生じるからである。
【００３８】
このような組成からなる本発明のポリオレフィン系難燃性樹脂組成物には、用途や要求仕様に合わせて、必要により、酸化防止剤、紫外線劣化防止剤、加工助剤、着色顔料、カーボンブラック、銅害防止剤などの添加剤を適宜添加することができる。
【００３９】
この本発明のポリオレフィン系難燃性樹脂組成物により、自動車用のワイヤーハーネスを製造するには、先ず、導体上に押出機により絶縁体として押し出し被覆させる。これにより、軽量で、耐熱性、耐温水性、難燃性、機械的特性などに優れた難燃性絶縁電線が得られる。この難燃性絶縁電線の複数本を、ハーネス形態に合わせて、適宜組み付ければ、自動車用のワイヤーハーネスが得られる。
【００４０】
このワイヤーハーネスの難燃性絶縁電線は、上記組成とすることにより、比重が１．２以下で軽量化が図られる。この軽量化は、上記両難燃剤の併用により得られるものである。つまり、例えば比重の大きい水酸化マグネシウム（比重＝２．４）の使用量が低減できるからである。なお、メラミンシアヌレートの比重は１．５程度である。
【００４１】
難燃性についても、先ず、ポリプロピレンに適宜量のポリエチレンが添加してあるため、ポリエチレン中への難燃剤の混合が良好に行われる。この良好な難燃剤の分散効果により、結果として、難燃剤添加量の低減が得られる。また、両難燃剤の併用により単独使用による大量添加の弊害を除去することができ、ポリプロピレン本来の特性、例えば耐熱性や耐磨耗性などの優れた特性が失われずに済む。さらに、ポリエチレンやトリアジン系難燃剤の添加やアタックチックポリプロピレンの併用により白化現象の改善も図れる。
【００４２】
〈実施例、比較例〉
先ず、表１〜表６に示す配合からなる、ポリオレフィン系難燃性樹脂組成物を用いて、サンプルの難燃性絶縁電線を製造した（実施例１〜２７、比較例１〜２８）。各サンプルの電線は、導体（１９／０．１２：外径０．１２ｍｍの細線１９本を撚ったもの）に厚さ０．２５ｍｍの絶縁体を被覆し、外径が１．０４ｍｍのものである。
【００４３】
用いたポリオレフィン系難燃性樹脂組成物のポリプロピレンはＢ７０１ＷＢ（プライムポリマー社製、ブロックＰＰ、融点１６３、ＭＦＲ０．５）、ポリエチレンはＣ１５０（宇部丸善ポリエチレン社製、ＬＤＰＥ）、アタックチックポリプロピレンはＴ３５２７（住友化学社製）、水和金属化合物の水酸化マグネシウムはキスマ５Ａ（協和化学工業社製）、酸化防止剤はイルガノックスＭＤ１０２４（チバスペシャルティケミカルズ社製）、イルガノックス１０１０（チバスペシャルティケミカルズ社製）である。なお、表中の配合量の数値は質量部数を示す。
【００４４】
また、用いたトリアジン系難燃剤は本発明の要件を満たすメラミンシアヌレートである。平均粒径（Ｄ５０）＝０．４５μｍのものは上記した堺化学社製ＭＣ−５Ｆ、平均粒径（Ｄ５０）＝０．５５μｍのものは上記した堺化学社製ＭＣ−５Ｓ、平均粒径（Ｄ５０）＝１．０μｍのものは上記した堺化学社製ＭＣ−５Ｓの分級処理品、平均粒径（Ｄ５０）＝３．０μｍのものは上記した日産化学工業社製ＭＣ８６０分級処理品、平均粒径（Ｄ５０）＝１０．０μｍのものは上記した日産化学工業社製ＭＣ８６０分級処理品である。
【００４５】
各サンプルの電線について、特性試験を行い、その特性〔耐磨耗性（スクレープ）、引張破断強度、引張破断伸び、難燃性、耐温水性、〕を求めた。各特性の評価は以下のにより行った。
【００４６】
〈耐磨耗性（スクレープ）〉については、ＪＡＳＯ−Ｄ６１１規格に準拠した耐磨耗性の指標となる試験を行った。つまり、φ０．４５ｍｍのニードルを荷重７Ｎで、電線の絶縁体上を往復させて磨耗試験を行い、そのとき内部の導体にニードルが接触するまでの回数を測定した。実際の測定では、絶縁体の偏肉の影響を排除するため９０°ずつ回転させて絶縁体外周の上下左右の４方向から３回ずつの磨耗試験（計１２回試験）し、今回は、その回数（平均値）が３０回以上を「合格：○」と表示し、３０回未満を「不合格：×」と表示した。
【００４７】
〈引張破断強度〉については、引張速度２００ｍｍ／ｍｉｎ、標線間２０ｍｍの引張破断強度試験を行った。そして、引張破断強度が１０Ｍｐａ以上を「合格：○」と表示し、１０Ｍｐａ未満を「不合格：×」と表示した。
【００４８】
〈引張破断伸び〉については、引張速度２００ｍｍ／ｍｉｎ、標線間２０ｍｍの引張破断伸び試験を行った。そして、引張破断伸びが１５０％以上を「合格：○」と表示し、１５０％未満を「不合格：×」と表示した。
【００４９】
〈難燃性〉については、ＩＳＯ６７２２規格の８５℃又は１００℃の耐熱グレードに対応する４５°傾斜燃焼試験を行った。そして、７０秒以内に消火し、かつ電線５００ｍｍ中の上部５０ｍｍ以上が残っているものを「合格：○」と表示し、７０秒超で消火し、かつ電線５００ｍｍ中の上部５０ｍｍ未満しか残っていないものを「不合格：×」と表示した。
【００５０】
〈耐温水性〉については、ＩＳＯ６７２２規格に準拠し、各サンプルの電線を所定の直径のマンドレルに巻き付けて、４８Ｖ直流（Ｄ．Ｃ）を荷電しながら、８５℃、１％塩水に３５日間浸漬する。そして、体積抵抗値（８５℃）が１０3 Ω・mmを下回らず、３ＫＶ・３０min で絶縁破壊することなく（ＩＳＯ６７２２規格試験合格）、かつ、ＳＥＭ写真でクレイズが殆ど見られないものを「合格：○」と表示した。一方、ＩＳＯ６７２２規格試験は合格であるものの、ＳＥＭ写真でクレイズが多数見られたものを「準合格：△」と表示し、また、ＩＳＯ６７２２規格の試験レベルで不合格のものを「不合格：×」と表示した。」
【００５１】
【表１】
0005160161.tif 000002
【００５２】
【表２】
0005160161.tif 000003
【００５３】
【表３】
0005160161.tif 000004
【００５４】
【表４】
0005160161.tif 000005
【００５５】
【表５】
0005160161.tif 000006
【００５６】
【表６】
0005160161.tif 000007
【００５７】
上記の表１〜表６から明らかなように、本発明の難燃性絶縁電線の場合（実施例１〜２７）、全ての特性において良好であることが分かる。
【００５８】
これに対して、本発明の条件を一部欠く（添加するトリアジン系難燃剤の平均粒径（Ｄ５０）が１．０μｍを超えるもの）難燃性絶縁電線の場合（比較例１〜１８）、耐温水性の点において準合格レベルであることが分る。
【００５９】
さらに、添加するトリアジン系難燃剤の平均粒径（Ｄ５０）が０．４５μｍのものでも、本発明の他の条件を欠く難燃性絶縁電線の場合（比較例１９〜２８）、いずれかの点において問題があることが分かる。つまり、比較例１９はベース樹脂がポリプロピレンのみの場合、比較例２０は併用するポリエチレンンが多い場合、比較例２１はトリアジン系難燃剤のみでかつその添加量が多い場合、比較例２２は難燃剤の水酸化マグネシウムのみでかつその添加量が多い場合、比較例２３〜２４は難燃剤の総量が少ない場合、比較例２５はトリアジン系難燃剤が適量であるが、難燃剤の水酸化マグネシウムが多い場合、比較例２６は難燃剤の水酸化マグネシウムが適量であるが、トリアジン系難燃剤が多い場合、比較例２７はトリアジン系難燃剤も、難燃剤の水酸化マグネシウムも共に多い場合、比較例２８はベース樹脂のポリプロピレンが少ない場合である。
【図面の簡単な説明】
【００６０】
【図１】本発明に係るポリオレフィン系難燃性樹脂組成物を絶縁被覆とした電線表面のＳＥＭ写真である。
【図２】本発明に係るポリオレフィン系難燃性樹脂組成物を絶縁被覆とした電線表面の他のＳＥＭ写真である。
【図１】
0005160161.tif 000008
【図２】
0005160161.tif 000009